СПОСОБ АЗОТИРОВАНИЯ ЖАРОПРОЧНОГО СПЛАВА НА НИКЕЛЕВОЙ ОСНОВЕ

3
1. Способ азотирования жаропрочных сплавов на никелевой основе, включающий продувку потоком азотсодержащего газа, нагрев до 1150-1250°С, выдержку при этой температуре в потоке азотсодержащего газа, охлаждение до температуры, ниже которой образование нитридных фаз не происходит, отличающийся тем, что в качестве азотсодержащего газа используют диссоциированный аммиак, выдержку осуществляют в присутствии хлористого аммония в количестве не менее 150 г/м.
2. Способ по п.1, отличающийся тем, что продувку осуществляют со скоростью подачи диссоциированного аммиака 20-30 л/мин.
3. Способ по п.1, отличающийся тем, что выдержку проводят в течение 30-35 ч со скоростью подачи диссоциированного аммиака 3-5 л/мин.